(57)【要約】【課題】着用中に蒸れによる不快感を感じ難いマスクの提供を目的とする。【解決手段】マスク内部に充満する水蒸気が通気性接顔体内部で液滴となり通気性接顔体が湿った場合や、着用者の顔面から出た汗が通気性接顔体に吸収されて通気性接顔体が湿った場合など、着用者の顔面に湿った通気性接顔体が接触すると、心理的に蒸れによる不快感を強く感じ易くなる。本発明は、マスク本体部および通気性接顔体を備えるマスクにおいて、通気性接顔体が本発明の規定する蒸散率を有する通気性シートを備えていることによって、着用中に蒸れによる不快感を感じ難いマスクを提供できる。【選択図】  図１
2015073874.tif 000002
【特許請求の範囲】
【請求項１】
マスク本体部および通気性接顔体を備えるマスクであり、
前記マスク本体部における着用者側の外周部分に前記通気性接顔体が接合一体化しており、
前記通気性接顔体は、下記測定方法に基づき算出された蒸散率が３５質量％よりも高い通気性シートを備えている、マスク。
記
１．前記通気性シートを主面の大きさが直径９ｃｍの円板状に切り取り、試験片（ｗ、単位：ｇ）を調製する、
２．温度：２０℃、相対湿度：６５％ＲＨの標準状態下において、平板上に０．１ｍｌの水をのせ、水の上から前記試験片を覆い被せることで前記試験片に０．１ｍｌの水を付与し、水を付与した前記試験片の質量（ｗ０、単位：ｇ）を測定する、
３．水を付与した前記試験片を前記標準状態下に２０分間静置した後、前記試験片の質量（ｗ２０、単位：ｇ）を測定する、
４．上述のようにして測定した各質量を以下の式に代入することで、前記通気性シートの蒸散率（質量％）を算出する、
蒸散率（質量％）＝｛（ｗ０−ｗ２０）／（ｗ０−ｗ）｝×１００
【発明の詳細な説明】
【技術分野】
【０００１】
本発明は、接顔体を備えるマスクに関する。
【背景技術】
【０００２】
近年、じん埃など有害物質から人体を守るため、および／または、感染症対策など公衆衛生に対する関心の高さから、マスクの性能を向上する方法が模索されている。
例えば、マスクの着用中に着用者の顔面とマスクとの間に生じた隙間から、外気に存在するじん埃やウイルスがマスクの内気側に侵入するのを防止するため、例えば、特開２０１２−１６１５２４号公報（以降、特許文献１と称する）が開示するように、マスク本体部における着用者側の外周部分に接顔体を設ける試みがなされている。
【０００３】
特許文献１に係るマスクは、マスク本体部における着用者側の外周部分に接顔体を接合一体化して備えている。そのため、マスクの着用中に着用者の顔面とマスク本体部の間に通気性接顔体が介在することで、着用者の顔面とマスクとの間に隙間が発生するのを防止している。
また、特許文献１は、マスクの着用中に蒸れによる不快感を感じ難くするため、不織布などの通気性接顔体を採用できることを開示している。
【先行技術文献】
【特許文献】
【０００４】
【特許文献１】特開２０１２−１６１５２４号公報（特許請求の範囲、００１３など）
【発明の概要】
【発明が解決しようとする課題】
【０００５】
本願発明者らは特許文献１に係るマスクのような、マスク本体部における着用者側の外周部分に通気性接顔体が接合一体化してなるマスクについて検討を行った。そして、通気性接顔体をじん埃が通過するのを防いで、濾過性能の高いマスクを提供するため、濾過性能に優れる布帛などの部材を備えた通気性接顔体を採用した。
しかし、一般的に、濾過性能に優れる部材は通気性が低い傾向があり、通気性の低い部材を備えた通気性接顔体を有するマスクを着用すると、蒸れによる不快感を感じることがあった。特にマスクの着用時間が長くなるにつれ、蒸れによる不快感を感じ易くなる傾向があった。
そして、蒸れによる不快感を感じる理由として、本願発明者らは当初、マスク着用者の呼気中に含まれる水蒸気が通気性接顔体を通過し難いことで、マスク内部に充満したためであると考えた。
【０００６】
上述の問題を解決するため、本願発明者らは通気性の高い部材を備えた通気性接顔体を採用することを検討した。しかし、通気性の高い部材を備えた通気性接顔体を採用した場合であっても、前記部材の構成や種類によっては、蒸れによる不快感を感じることがあった。
本発明は、着用中に蒸れによる不快感を感じ難いマスクの提供を目的とする。
【課題を解決するための手段】
【０００７】
本発明は、
「マスク本体部および通気性接顔体を備えるマスクであり、
前記マスク本体部における着用者側の外周部分に前記通気性接顔体が接合一体化しており、
前記通気性接顔体は、下記測定方法に基づき算出された蒸散率が３５質量％よりも高い通気性シートを備えている、マスク。
記
１．前記通気性シートを主面の大きさが直径９ｃｍの円板状に切り取り、試験片（ｗ、単位：ｇ）を調製する、
２．温度：２０℃、相対湿度：６５％ＲＨの標準状態下において、平板上に０．１ｍｌの水をのせ、水の上から前記試験片を覆い被せることで前記試験片に０．１ｍｌの水を付与し、水を付与した前記試験片の質量（ｗ０、単位：ｇ）を測定する、
３．水を付与した前記試験片を前記標準状態下に２０分間静置した後、前記試験片の質量（ｗ２０、単位：ｇ）を測定する、
４．上述のようにして測定した各質量を以下の式に代入することで、前記通気性シートの蒸散率（質量％）を算出する、
蒸散率（質量％）＝｛（ｗ０−ｗ２０）／（ｗ０−ｗ）｝×１００」
である。
【発明の効果】
【０００８】
本願発明者らは検討を続けた結果、マスク内部に充満する水蒸気が通気性接顔体内部で液滴となり通気性接顔体が湿った場合や、着用者の顔面から出た汗が通気性接顔体に吸収されて通気性接顔体が湿った場合など、着用者の顔面に湿った通気性接顔体が接触すると、心理的に蒸れによる不快感を強く感じ易くなる。
そして、本願発明者らは、マスク本体部および通気性接顔体を備えるマスクにおいて、通気性接顔体が本発明の規定する蒸散率を有する通気性シートを備えていることによって、着用中に蒸れによる不快感を感じ難いマスクを提供できることを見出した。
【０００９】
この理由は完全に明らかになっていないが、通気性接顔体が水の蒸散性に優れた通気性シートを備えていることで、通気性接顔体が湿り難くなり、着用者の顔面に湿った通気性接顔体が接触するのを防止できるため、心理的に蒸れによる不快感を感じ難くできるためだと考えられる。
そのため、本発明により、着用中に蒸れによる不快感を感じ難いマスクを提供できる。
【図面の簡単な説明】
【００１０】
【図１】本発明のマスクを着用者側から見た、模式的背面図である。
【発明を実施するための形態】
【００１１】
本発明のマスクの基本構成について、本発明のマスクを着用者側から見た、模式的背面図である図１を用いて説明する。
なお、本発明では、マスク（１０）を着用者が着用した際に形成される、マスク（１０）と着用者の顔面によって模式的に包囲される空間をマスクの内気側と称し、それ以外の空間をマスク（１０）の外気側と称する。
【００１２】
本発明のマスク（１０）は、主として、マスク本体部（１１）と通気性接顔体（１２）を備えている。
マスク本体部（１１）は主に、外気側からマスクの内気側に向かい外気を通過させ、外気側の空気中に含まれるじん埃やウイルスを捕集することで、清浄な空気を内気側に供給する働きを担う部材である。また、マスク本体部（１１）は、内気側から外気側に向かい着用者の呼気を通過させる際に、着用者の呼気中に含まれる体液やウイルスなどを捕集することで、体液やウイルスなどが外気側へ放出されるのを防ぐ働きも担う。
なお、マスク本体部（１１）における着用者側の外周部分（１３、以降、マスク本体部（１１）の外周部分（１３）と称することがある）とは、着用者がマスク（１０）を着用した状態を想定したときに、前記状態において着用者側からマスク本体部（１１）を見た際の、マスク本体部（１１）の輪郭部分とその周縁部分をいう。
【００１３】
通気性接顔体（１２）は、マスク（１０）の着用中に着用者の顔面とマスク本体部（１１）との間に生じた隙間から、外気側のじん埃やウイルスが内気側に侵入するのを防止する働きを担う部材である。なお、本発明でいう「通気性」とは、一方の主面ともう一方の主面間を気体が通過できることを意味する。
【００１４】
図１ではマスク本体部（１１）の外周部分（１３）全てに、通気性接顔体（１２）が接触すると共に、断続することなく一続きとなる態様で接合一体化した態様のマスク（１０）を図示している。
本発明でいう接合一体化とは、マスク本体部（１１）の外周部分（１３）の少なくとも一部に通気性接顔体（１２）が接触しており、その接触部分がバインダやホットメルト樹脂などの接着剤により接着一体化している、あるいは、前記接触部分が溶融一体化していることで、前記接触部分の通気抵抗が、マスク本体部（１１）及び接顔体（１２）よりも高くなっている態様を指す。なお、接合一体化の態様として、例えば、通気性接顔体（１２）とマスク本体部（１１）の接触部分が、断続することなく一続きとなるように溶融一体化あるいは接着一体化している態様、エンボスパターン等の細かい間隔をなすように溶融一体化あるいは接着一体化している態様などを挙げることができる。
なお、図１では、中央に略五角形をした開孔（１４）を有する略環帯形状の通気性接顔体（１２）を備えたマスク（１０）を図示している。
【００１５】
本発明のマスク（１０）は上述の構成を備えると共に、通気性接顔体（１２）が、本発明の規定する蒸散率を有する通気性シートを備えていることを特徴とする。なお、本発明でいう蒸散率は以下に説明する測定方法に基づき算出する。
（蒸散率の測定方法）
１．前記通気性シートを主面の大きさが直径９ｃｍの円板状に切り取り、試験片（ｗ、単位：ｇ）を調製する、
２．温度：２０℃、相対湿度：６５％ＲＨの標準状態下において、平板上に０．１ｍｌの水をのせ、水の上から前記試験片を覆い被せることで前記試験片に０．１ｍｌの水を付与し、水を付与した前記試験片の質量（ｗ０、単位：ｇ）を測定する、
３．水を付与した前記試験片を前記標準状態下に２０分間静置した後、前記試験片の質量（ｗ２０、単位：ｇ）を測定する、
４．上述のようにして測定した各質量を以下の式に代入することで、前記通気性シートの蒸散率（質量％）を算出する、
蒸散率（質量％）＝｛（ｗ０−ｗ２０）／（ｗ０−ｗ）｝×１００。
なお、上述の測定方法でいう水とは、蒸留、イオン交換を経た二次蒸留水に相当する水を指す。
【００１６】
以下、本発明のマスク（１０）について、詳細に説明する。
通気性接顔体（１２）を構成する通気性シートは、本発明の規定する蒸散率を有するのであれば、その種類は適宜調整するものであり、例えば、不織布や織物（例えば、メッシュなど）や編物などの布帛、通気性を備えるフィルムや発泡体シートであることができる。
【００１７】
通気性シートは、例えば、ポリオレフィン系樹脂（例えば、ポリエチレン、ポリプロピレン、ポリメチルペンテン、炭化水素の一部をシアノ基またはフッ素或いは塩素といったハロゲンで置換した構造のポリオレフィン系樹脂など）、スチレン系樹脂、ポリビニルアルコール系樹脂、ポリエーテル系樹脂（例えば、ポリエーテルエーテルケトン、ポリアセタール、変性ポリフェニレンエーテル、芳香族ポリエーテルケトンなど）、ポリエステル系樹脂（例えば、ポリエチレンテレフタレート、ポリトリメチレンテレフタレート、ポリブチレンテレフタレート、ポリエチレンナフタレート、ポリブチレンナフタレート、ポリカーボネート、ポリアリレート、全芳香族ポリエステル樹脂など）、ポリイミド系樹脂、ポリアミドイミド樹脂、ポリアミド系樹脂（例えば、芳香族ポリアミド樹脂、芳香族ポリエーテルアミド樹脂、ナイロン樹脂など）、二トリル基を有する樹脂（例えば、ポリアクリロニトリルなど）、ウレタン系樹脂、エポキシ系樹脂、ポリスルホン系樹脂（例えば、ポリスルホン、ポリエーテルスルホンなど）、フッ素系樹脂（例えば、ポリテトラフルオロエチレン、ポリフッ化ビニリデンなど）、セルロース系樹脂、ポリベンゾイミダゾール樹脂、アクリル系樹脂（例えば、アクリル酸エステルあるいはメタクリル酸エステルなどを共重合したポリアクリロニトリル系樹脂、アクリロニトリルと塩化ビニルまたは塩化ビニリデンを共重合したモダアクリル系樹脂など）など、公知の有機ポリマーを用いて構成できる。
【００１８】
なお、これらの有機ポリマーは、直鎖状ポリマーまたは分岐状ポリマーのいずれからなるものでも構わず、また有機ポリマーがブロック共重合体やランダム共重合体でも構わず、また有機ポリマーの立体構造や結晶性の有無がいかなるものでも、特に限定されるものではない。更には、多成分の有機ポリマーを混ぜ合わせたものでも良く、特に限定されるものではない。
【００１９】
また、通気性シートに機能性を付与するために、通気性シートを構成する有機ポリマーに、例えば、放射性物質吸着剤（例えば、ゼオライト、活性炭、紺青（プルシアンブルー）など）、抗菌剤、抗ウイルス剤、抗カビ剤、触媒（例えば、酸化チタンや二酸化マンガンあるいは白金担持アルミナなど）、活性炭やカーボンブラックなどの脱臭剤、色素、消臭剤、芳香剤、陽イオン交換樹脂や陰イオン交換樹脂などの添加剤を添加しても良い。
【００２０】
通気性シートが布帛である場合、通気性シートを構成する繊維は、例えば、溶融紡糸法、乾式紡糸法、湿式紡糸法、直接紡糸法（メルトブロー法、スパンボンド法、静電紡糸法など）、複合繊維から一種類以上の樹脂成分を除去することで繊維径が細い繊維を抽出する方法、繊維を叩解して分割された繊維を得る方法など公知の方法により得ることができる。
【００２１】
布帛を構成する繊維は、一種類の有機ポリマーから構成されてなるものでも、複数種類の有機ポリマーから構成されてなるものでも構わない。複数種類の有機ポリマーから構成されてなる繊維として、一般的に複合繊維と称される、例えば、芯鞘型、海島型、サイドバイサイド型、オレンジ型、バイメタル型などの態様であることができる。
【００２２】
また、布帛を構成する繊維が異形断面繊維であるのが好ましい。異形断面繊維は、同じ繊維直径を有する断面形状が円形状の繊維と比べ、繊維の表面積が大きくなる傾向がある。そして、表面積が大きい繊維を含んだ布帛は水の吸収性や蒸散性に優れている傾向がある。
そのため、通気性接顔体（１２）による水の吸水性および蒸散性を向上するため、通気性シートが異形断面繊維を含んでいるのが好ましく、通気性シートを構成する繊維が異形断面繊維のみであるのがより好ましい。なお、異形断面繊維として、三角形形状などの多角形形状、Ｙ字形状などのアルファベット文字型形状、不定形形状、多葉形状、アスタリスク形状などの記号型形状、あるいはこれらの形状が複数結合した形状などの繊維断面を有する繊維を例示できる。
【００２３】
更に、布帛が、例えば、伸縮性を示す有機ポリマーからなる繊維や、クリンプを有する繊維、あるいは、熱などにより捲縮を発現した潜在捲縮性繊維などの伸縮性繊維を含んでいると、柔軟で着用中に着用者の顔面の形状に追従し易い通気性接顔体（１２）を調製でき、通気性接顔体（１２）と着用者の顔面とが密着して、マスク（１０）と着用者の顔面の間からじん埃やウイルスが侵入することを防いで、マスク本来の防じん性能を更に発揮できるマスク（１０）を調製できるため、好ましい。
【００２４】
なお、布帛が織物や編物である場合、上述のようにして調製した繊維を、織るあるいは編むことで調製できる。
【００２５】
また、布帛が不織布である場合、不織布として、例えば、カード装置やエアレイ装置などに供することで繊維を絡み合わせて不織布の態様とする乾式不織布、繊維を溶媒に分散させシート状に抄き不織布の態様とする湿式不織布、直接紡糸法（メルトブロー法、スパンボンド法、静電紡糸法、紡糸原液と気体流を平行に吐出して紡糸する方法（例えば、特開２００９−２８７１３８号公報に開示の方法）など）を用いて繊維の紡糸を行うと共にこれを捕集してなる不織布などが挙げられる。また、不織布における繊維の絡合の程度を調整するため、不織布をニードルパンチ装置や水流絡合装置に供することができる。
【００２６】
特に、不織布を水流絡合装置に供すると、柔軟で着用中に着用者の顔面の形状に追従し易い通気性シートを調製可能な不織布が得られる。
また、帯電した水流絡合装置へ供した不織布を帯電させると、水流を作用させて繊維同士を絡み合わせる際に、繊維に付着した帯電効果を阻害する添加剤（繊維油剤、分散剤、界面活性剤など）が水流により除去されて、帯電量に優れる不織布を調製でき好ましい。更に、直接法を用いてなる不織布を帯電させると、帯電効果を阻害する添加剤（繊維油剤、分散剤、界面活性剤など）を使用しない、あるいは使用量を少なくできるため、帯電量に優れる不織布を調製し易い。
【００２７】
上述した布帛に加熱処理を施して繊維同士を溶融一体化させる、及び／又は、布帛にバインダの付与処理を施して、布帛を構成する繊維同士を一体化しても良い。また、加圧処理を施すことで布帛の厚さ、通気度などを調整しても良い。
【００２８】
通気性シートが通気性を備えるフィルムや発泡体である場合、例えば、溶融状態の有機ポリマーを型に流し込み成型したり、発泡処理したりするなど、公知の方法へ供することで調製できる。
【００２９】
通気性シートの、例えば、厚さ、見掛け密度、通気度などの値も特に限定されるものではなく、適宜調整するものであるが、例えば、以下の範囲をとるのが好ましい。
通気性シートの厚さは、０．１ｍｍ〜１０ｍｍとするのが好ましく、０．３ｍｍ〜５ｍｍとするのがより好ましく、０．５ｍｍ〜３ｍｍとするのが最も好ましい。
通気性シートの見掛け密度は、１０〜２５０ｋｇ／ｍ３とするのが好ましく、３０〜２３０ｋｇ／ｍ３とするのがより好ましく、５０〜２１０ｋｇ／ｍ３とするのが最も好ましい。
通気性シートの通気度は、１０ｃｍ３／ｃｍ２・ｓ〜２５０ｃｍ３／ｃｍ２・ｓとするのが好ましく、２０ｃｍ３／ｃｍ２・ｓ〜２２０ｃｍ３／ｃｍ２・ｓとするのがより好ましく、３０ｃｍ３／ｃｍ２・ｓ〜１９０ｃｍ３／ｃｍ２・ｓとするのが最も好ましい。
【００３０】
なお、本発明でいう「厚さ」とは主面上に２ＫＰａの加重をかけた際の主面間の長さをいい、「見掛け密度」は１ｍ３あたりの質量を算出した値であり、「通気度」はＪＩＳ  Ｌ１０９６：２０１０「織物及び編物の生地試験方法」に記載されている「通気性」Ａ法（フラジール形法）の測定方法に準拠して測定した値である。
【００３１】
通気性シートの蒸散率が高いほど、着用中に蒸れによる不快感を感じ難いマスク（１０）を調製できる。そのため、通気性シートの蒸散率は質量４０％以上であるのが好ましく、５０質量％以上であるのがより好ましく、６０質量％以上であるのが最も好ましい。
なお、本発明の規定する蒸散率を有する通気性シートとして、例えば、ユニチカトレーディング株式会社のルミエース（登録商標）ＭＡ６１０５（蒸散率：４６質量％）などを挙げることができる。
【００３２】
通気性接顔体（１２）は上述した通気性シートのみから構成していてもよいが、通気性接顔体（１２）が発揮する、外気側のじん埃やウイルスがマスクの内気側に侵入するのを防止する機能、剛性や追従性、着用者の顔面とのフィット性といった諸性能を向上するため、通気性シートに別途用意した通気性素材（以降、通気性素材と称することがある）を積層して通気性接顔体（１２）を構成するのが好ましい。
【００３３】
通気性素材は、上述した通気性シートと同様にして調製できる。
なお、通気性素材が帯電性能を有すると、通気性接顔体（１２）が発揮する、外気側のじん埃やウイルスがマスクの内気側に侵入するのを防止する機能が向上するため好ましい。
通気性素材の、例えば、厚さ、見掛け密度、通気度などの値も特に限定されるものではなく、適宜調整するものであるが、例えば、上述した通気性シートと同様の範囲とすることができる。
【００３４】
通気性シートは単体で通気性接顔体（１２）を構成できるが、通気性と通気性素材を積層して、通気性接顔体（１２）を調製しても良い。
通気性シートと通気性素材を積層して、通気性接顔体（１２）を調製する場合、その調製方法として、例えば、
１．通気性シートと通気性素材を一体化することなく重ね合わせ、通気性接顔体（１２）を調製する方法、
２．重ね合わせた通気性シートと通気性素材を、例えばニードルパンチ装置や水流絡合装置に供することで絡合し、通気性接顔体（１２）を調製する方法、
３．重ね合わせた通気性シートと通気性素材を、超音波融着手段や加熱手段に供することで溶融一体化し、通気性接顔体（１２）を調製する方法、
４．バインダやホットメルト樹脂などの接着剤を間に介在させて、通気性シートと通気性素材を重ね合わせて、接着一体化し、通気性接顔体（１２）を調製する方法、
などを用いることができる。
また、通気性接顔体（１２）を構成する通気性シートと通気性素材の積層枚数や、その積層順番は適宜選択する。
【００３５】
更に、通気性接顔体（１２）が帯電性能を有していると、マスク（１０）の着用中に着用者の顔面とマスク（１０）との間に生じた隙間から、外気側のじん埃やウイルスがマスクの内気側に侵入するのを、更に防止でき好ましい。
帯電性能を有する通気性接顔体（１２）を調製する方法は適宜選択するが、例えば、帯電した通気性シートを用いることで、あるいは、通気性シートに帯電した通気性素材を積層することで、帯電性能を有する通気性接顔体（１２）を調製できる。なお、水が蒸散する際に帯電が弱まる傾向があることから、通気性接顔体（１２）の帯電性能が低下するのを防止するため、通気性シートに帯電した通気性素材を積層することで、帯電性能を有する通気性接顔体（１２）を調製するのが好ましい。
あるいは、調製した通気性接顔体（１２）を帯電手段へ供することで、帯電性能を有する通気性接顔体（１２）を調製してもよい。
【００３６】
通気性シートや通気性素材あるいは通気性接顔体（１２）を供することのできる帯電手段として、例えば、プラズマ帯電処理やコロナ帯電などイオンを注入して帯電させる手段、極性液体を介して力を作用させて帯電させる手段、複数種類の繊維成分を摩擦して帯電させる手段など、公知の手段を適宜選択して、又は組み合わせて利用できる。
【００３７】
通気性接顔体（１２）の、例えば、厚さ、見掛け密度、通気度などの値も特に限定されるものではなく、適宜調整するものであるが、例えば、以下の範囲をとるのが好ましい。
通気性接顔体（１２）の厚さは、０．１ｍｍ〜１０ｍｍとするのが好ましく、０．５ｍｍ〜５ｍｍとするのがより好ましく、１ｍｍ〜３ｍｍとするのが最も好ましい。
通気性接顔体（１２）の見掛け密度は通気性が優れるように、２５０ｋｇ／ｍ３以下であるのが好ましく、２００ｋｇ／ｍ３以下であるのがより好ましく１５０ｋｇ／ｍ３以下であるのが最も好ましい。見掛け密度の下限値もまた適宜調整するが、外気側に存在するじん埃やウイルス、及び／又は、着用者の呼気中に含まれる体液やウイルスなどの通過を防ぎやすいように、１０ｋｇ／ｍ３以上であるのが好ましく、３０ｋｇ／ｍ３以上であるのがより好ましく、５０ｋｇ／ｍ３以上であるのが最も好ましい。
【００３８】
また、通気性接顔体（１２）の通気度は通気性に優れるように、１０ｃｍ３／ｃｍ２・ｓ以上であるのが好ましく、２０ｃｍ３／ｃｍ２・ｓ以上であるのがより好ましく、３０ｃｍ３／ｃｍ２・ｓ以上であるのが最も好ましい。通気度の上限値もまた適宜調整するが、外気側に存在するじん埃やウイルス、及び／又は、着用者の呼気中に含まれる体液やウイルスなどの通過を防ぎやすいように、２００ｃｍ３／ｃｍ２・ｓ以下であるのが好ましく、１５０ｃｍ３／ｃｍ２・ｓ以下であるのがより好ましく、１００ｃｍ３／ｃｍ２・ｓ以下であるのが最も好ましい。
【００３９】
通気性接顔体（１２）の形状は、マスク本体部（１１）の外周部分（１３）と接合一体化できる限り限定されるものはなく、図１に図示するような、中央に略五角形をした開孔（１４）を有する略環帯形状以外にも、例えば、略多角形、略くの字型あるいは略楔型形状、略長円形状や略円形状あるいは略半円形状、略多角形状などとすることができる。
通気性接顔体（１２）の形状を加工する手段としては、公知の手段を採用できる。例えば、切り抜く、打ち抜くなどして、カップ形状マスクや二つ折りマスクなどの形状に加工されたマスク本体部（１１）と接合一体化可能な形状にできる。
【００４０】
マスク本体部（１１）を構成する素材（以降、マスク本体部用素材と称する）や加工方法ならびに形状などは、じん埃やウイルスなどを捕集できるのであれば、特に限定されるものではなく、上述した通気性シートと同様にして調製できる。
なお、マスク本体部用素材を上述した帯電手段へ供し、帯電したマスク本体部（１１）を用いてマスク（１０）を調製すると、マスク（１０）のじん埃やウイルスなどの捕集能力を向上できるため好ましい。
特に、マスク本体部用素材として直接紡糸法を用いてなる不織布を採用すると、帯電効果を阻害する添加剤（繊維油剤、分散剤、界面活性剤など）を使用しない、あるいは使用量を少なくできるため、帯電量に優れるマスク本体部（１１）を調製でき好ましい。
【００４１】
マスク本体部用素材を帯電手段へ供する場合、マスク本体部用素材に補強材を積層してから帯電しても良い。補強材を備えていることで形態安定性に優れるマスク本体部用素材を用いて、帯電されたマスク本体部（１１）を調製できる。
補強材として、マスク本体部（１１）の帯電能力を低下させにくい補強材を使用することが望ましい。例えば、スパンボンド不織布は帯電特性を劣化させる界面活性剤等の付着量が少ないことから、補強材として好適に使用可能である。
【００４２】
マスク本体部（１１）を調製する手段としては、公知の手段を採用できる。例えば、マスク本体部用素材を切り抜く、打ち抜くなどして二つ折りマスクを調製できる。あるいは成型してカップ形状にできる。
【００４３】
なお、プリーツ加工が施されたマスク本体部（１１）であっても良い。マスク本体部（１１）にプリーツ加工を施す方法として、周知の技術を使用することができ、特に限定されるものではない。
【００４４】
また、着用者の呼気中に含まれる体液やウイルスなどを、マスク本体部（１１）あるいは通気性接顔体（１２）で捕集する必要が無い場合には、排気が楽に行えるようマスク本体部（１１）に、内気側から外気側に移動する呼気を選択的に通過させることのできる排気弁（図示せず）を設けてもよい。
【００４５】
マスク本体部（１１）の外周部分（１３）に通気性接顔体（１２）を接合一体化して、マスク（１０）を調製する手段として、バインダやホットメルト樹脂などの接着剤によりマスク本体部（１１）と通気性接顔体（１２）の接触部分を接着一体化する、あるいは、マスク本体部（１１）と通気性接顔体（１２）の接触部分を溶融させて一体化できる。
溶融一体化させる方法を作用する場合には、熱が加わることで最終的に得られるマスク（１０）の帯電性能など諸特性が低下する恐れがあるため、超音波融着などマスク本体部（１１）と通気性接顔体（１２）が加熱され難い手段を用いるのが好ましい。
【００４６】
マスク本体部（１１）の外周部分（１３）と通気性接顔体（１２）の接触部分を接合一体化してマスク（１０）を調製する際、マスク（１０）着用中に通気性シートが着用者の顔面と接触可能な態様のマスク（１０）となるように、通気性接顔体（１２）における通気性シートの配置を調整するのが好ましい。
このような態様のマスク（１０）であることによって、通気性接顔体（１２）に吸収された水が、マスク本体部（１１）と着用者の顔面との間で外気側に露出している通気性シートから蒸散できるため、通気性接顔体（１２）がより湿り難くなり、更に、着用中に蒸れによる不快感を感じ難いマスクを提供でき好ましい。
【００４７】
なお、マスク本体部（１１）に設ける通気性接顔体（１２）の総数や位置は、マスク（１０）と着用者の顔面の間からじん埃やウイルスが侵入することを防ぐことができるのであれば、限定されるものではない。
マスク本体部（１１）の外周部分（１３）において、着用者の鼻に近い部位や、着用者の頬や顎に近い部位などに通気性接顔体（１２）が存在していると、マスク（１０）と着用者の顔面の間からじん埃やウイルスが侵入することを、より防ぐことができる。
【００４８】
マスク（１０）が略環帯形状の通気性接顔体（１２）を備えている場合、通気性接顔体（１２）における開口（１４）と、マスク本体部（１１）と通気性接顔体（１２）との接合部分の間の最短距離の長さは、着用者の顔面（１５）との間に隙間が生じることを防ぐことができるように適宜調整するが、上述の最短距離の長さは１ｍｍ以上とすることができ、５ｍｍ以上とすることができ、１０ｍｍ以上とできる。
また、上述の最短距離の上限は限定するものではなく適宜調整するが、通気性接顔体（１２）が着用者の口や鼻を塞ぐことなく囲む態様をなすように、例えば、４ｃｍ以下であることができる。
【００４９】
本発明のマスク（１０）には、着用者の顔面（１５）にマスク（１０）を保持するため使用されるマスクヒモ（１６）や、マスクヒモ（１６）をマスク本体部（１１）に一体化するための部材（図示せず）など、マスク（１０）に一般的に付随する周知の部材を設けても良く、マスク（１０）にこれらの部材を一体化する方法は、特に限定されるものではない。
【実施例】
【００５０】
以下、本発明の理解を容易とするため特定の数値条件などを例示して説明するが、本発明はこれら特定条件にのみ限定されるものではなく、本発明の目的の範囲内で設計の変更及び変形を行うことができる。
【００５１】
（マスク本体部の調製方法）
（ｉ）体積固有抵抗値が１０１６程度（Ω・ｃｍ）である市販のポリプロピレン樹脂を用い、メルトブロー法を用いて紡糸を行い、メルトブロー不織布（目付：５０ｇ／ｍ２、平均繊維径：６μｍ）を調製した。
得られたメルトブロー不織布を、極性液体として電気伝導度が３．２（μＳ／ｃｍ）、温度が２０±５℃の範囲に保たれた純水（蒸留、イオン交換を経た二次蒸留水に相当）が保持された浴槽内に搬送し、純水を付与した後、周波数２０ｋＨｚの超音波を作用させた。次いで、超音波を作用させたメルトブロー不織布を、コンベヤ式ドライヤーを用いて１０５℃で乾燥し、液体帯電処理したメルトブロー不織布（目付：５０ｇ／ｍ２、平均繊維径：６μｍ）を調製した。
次いで、体積固有抵抗値が１０１６程度（Ω・ｃｍ）である市販のポリプロピレン繊維（繊度：２．２ｄｔｅｘ、繊維長：５１ｍｍ）と、アクリル系繊維（繊度：２．２ｄｔｅｘ、繊維長：５１ｍｍ）を、６０℃の温水で洗浄し、繊維に付着した繊維油剤の量を繊維質量に対して０．１％以下になるように調整した後、混合比が（ポリプロピレン繊維：アクリル系繊維＝４０質量％：６０質量％）となるように均一に混ぜ合わせて、乾燥させた。
この混ぜ合わせた繊維をカード装置によって繊維ウェブとすると共に摩擦帯電させ、この繊維ウェブをポリプロピレンスパンボンド不織布（目付：１５ｇ／ｍ２）に積層した後、繊維ウェブ側からニードルパンチ処理を行い、摩擦帯電処理したニードルパンチ複合不織布（目付：１２０ｇ／ｍ２）を調製した。
カバー層として目付２０ｇ／ｍ２のポリプロピレンスパンボンド不織布を用意した。
【００５２】
用意した各不織布を、上層から下層に向かいスパンボンド不織布−メルトブロー不織布−ポリプロピレンスパンボンド不織布を下層側に備えた態様のニードルパンチ複合不織布−ポリプロピレンスパンボンド不織布を上層側に備えた態様のニードルパンチ複合不織布−メルトブロー不織布−スパンボンド不織布の順で、計６枚の不織布を積層してなる積層不織布を形成した。
この積層不織布をサインカーブ形状に超音波溶断して、一つだけ凸形を有する略半円形状に溶断すると共に、溶断部において各不織布層間を融着一体化した。
次いで、積層不織布の融着一体化してなる融着線が中心となるように、略半円形状の積層不織布の直線部分を左右に展開することで、上層から下層に向かいスパンボンド不織布−メルトブロー不織布−ポリプロピレンスパンボンド不織布を下層側に備えた態様のニードルパンチ複合不織布の順で積層され、不織布同士が前記融着線で融着一体化したカップ形状のフィルタ層を調製した。
【００５３】
（ｉｉ）以下の組成の繊維を混合してカード装置に供することで、目付が４０ｇ／ｍ２の第１補強ウェブを作製した。
・ポリエチレン／ポリプロピレン芯鞘型複合繊維（繊度：６．６ｄｔｅｘ、繊維長：１０２ｍｍ）：７０質量％
・ポリエチレンテレフタレート／ポリエチレンテレフタレートコポリマーサイドバイサイド型複合繊維（繊度：２．２ｄｔｅｘ、繊維長：５１ｍｍ）：２５質量％
・エチレン−エチレン酢酸ビニル共重合体／ポリプロピレン芯鞘型複合繊維（繊度：３．３ｄｔｅｘ、繊維長：６４ｍｍ）：５質量％
次いで、以下の組成の繊維を混合してカード装置に供することで、目付が４０ｇ／ｍ２の第２補強ウェブを作製した。
・ポリエチレン／ポリプロピレン芯鞘型複合繊維（繊度：２０ｄｔｅｘ、繊維長：１０２ｍｍ）：３０質量％
・ポリエチレン／ポリプロピレン芯鞘型複合繊維（繊度：６．６ｄｔｅｘ、繊維長：１０２ｍｍ）：６５質量％
・エチレン−エチレン酢酸ビニル共重合体／ポリプロピレン芯鞘型複合繊維（繊度：３．３ｄｔｅｘ、繊維長：６４ｍｍ）：５質量％
そして、第１補強ウェブと第２補強ウェブを積層し、第１補強ウェブ側からニードルパンチ処理を行うことで、ニードルパンチ積層不織布（目付８０ｇ／ｍ２）を調製した。
このようにして調製されたニードルパンチ積層不織布を２枚積層しオーブンに入れ、１４５℃で５分間、加熱処理を行い、その後オーブンより取り出し、直ちにマスクの成形型を用いて５秒間のプレス成型を行うことで、カップ形状の補強材を得た。
【００５４】
（ｉｉｉ）上述のようにして調製された、カップ形状のフィルタ層とカップ形状の補強材を、カップ形状の突出側にフィルタ層が存在するように積層した後、超音波溶着によりフィルタ層と補強材双方の全外周を互いに一体化することで、カップ形状のマスク本体部を調製した。
【００５５】
（通気性シートの準備）
異形断面を有するポリエチレンテレフタレート繊維のニットＡ（目付：１５０ｇ／ｍ２、厚さ：０．８ｍｍ、見掛け密度：１９０ｋｇ／ｍ３、通気度：１３５ｃｍ３／ｃｍ２・ｓ、蒸散率：４６質量％、商品名：ルミエース（登録商標）ＭＡ６１０５、ユニチカトレーディング株式会社製）を用意した。
【００５６】
（通気性素材の準備）
（ｉ）帯電不織布の調製方法
潜在捲縮性を有する、エチレンプロピレンコポリマー／ポリプロピレンサイドバイサイド型複合繊維（繊度：２．２ｄｔｅｘ、繊維長：４４ｍｍ）をカード装置に供した後、水流絡合処理に供することで互いの繊維を絡み合わせ、その後、乾燥させ、熱風ドライヤーを用いてサイドバイサイド型複合繊維に捲縮を発現させることで、伸縮性を有する水流絡合不織布を調製した。
上述のようにして調製した伸縮性を有する水流絡合不織布を、コロナ放電処理（１５ｋｖ）へ供することで、伸縮性を有する帯電不織布（目付：８５ｇ／ｍ２、厚さ：０．８ｍｍ、見掛け密度：１１３ｋｇ／ｍ３、通気度：１１５ｃｍ３／ｃｍ２・ｓ、蒸散率：９質量％）を調製した。
【００５７】
（ｉｉ）非帯電不織布の調製方法
潜在捲縮性を有する、ポリエチレンテレフタレート／ポリエチレンテレフタレートコポリマーサイドバイサイド型複合繊維（繊度：１．３ｄｔｅｘ、繊維長：４４ｍｍ）をカード装置に供した後、水流絡合処理に供することで互いの繊維を絡み合わせ、その後、乾燥させ、熱風ドライヤーを用いてサイドバイサイド型複合繊維に捲縮を発現させることで、伸縮性を有する非帯電不織布（目付：９０ｇ／ｍ２、厚さ：０．６ｍｍ、見掛け密度：１７３ｋｇ／ｍ３、通気度：７３ｃｍ３／ｃｍ２・ｓ、蒸散率：１５質量％、以降、帯電不織布と称することがある）を調製した。
【００５８】
（ｉｉｉ）ニットＢの準備
ポリエチレンテレフタレート製ニットＢ（目付：１０５ｇ／ｍ２、厚さ：０．６ｍｍ、見掛け密度：１８４ｋｇ／ｍ３、通気度：１０３ｃｍ３／ｃｍ２・ｓ、蒸散率：３５質量％、以降、非帯電不織布と称することがある）を用意した。
【００５９】
（実施例１）
帯電不織布とニットＡを一体化することなく重ね合わせ、超音波融着により、マスク本体部の外周部分と接触可能な形状となるように、帯電不織布とニットＡを接合一体化した。
次いで、前記接合一体化した部分の内周側を打ち抜くことで、開口と外周との最短距離が１０ｍｍであり、図１に図示した略環帯形状の通気性接顔体を調製した。
そして、上述のようにして調製した通気性接顔体における、露出している帯電不織布の主面の外周部分に、マスク本体部の外周部分を接触させ、超音波融着によって通気性接顔体とマスク本体部を接合一体化した。最後に、マスクヒモをマスク本体部に超音波融着によって一体化して、マスクを調製した。
なお、このようにして調製したマスクは、マスク着用中にニットＡが着用者の顔面と接触するものであった。
【００６０】
（比較例１）
帯電不織布とニットＢを一体化することなく重ね合わせ、超音波融着により、マスク本体部の外周部分と接触可能な形状となるように、帯電不織布とニットＢを接合一体化した。
次いで、前記接合一体化した部分の内周側を打ち抜くことで、開口と外周との最短距離が１０ｍｍであり、図１に図示した略環帯形状の通気性接顔体を調製した。
このようにして調製した略環帯形状の通気性接顔体を用いたこと以外は、実施例１と同様にして、マスクを調製した。
なお、このようにして調製したマスクは、マスク着用中にニットＢが着用者の顔面と接触するものであった。
【００６１】
（比較例２）
２枚の帯電不織布を一体化することなく重ね合わせ、超音波融着により、マスク本体部の外周部分と接触可能な形状となるように、帯電不織布同士を接合一体化した。
次いで、前記接合一体化した部分の内周側を打ち抜くことで、開口と外周との最短距離が１０ｍｍであり、図１に図示した略環帯形状の通気性接顔体を調製した。
このようにして調製した略環帯形状の通気性接顔体を用いたこと以外は、実施例１と同様にして、マスクを調製した。
なお、このようにして調製したマスクは、マスク着用中に帯電不織布が着用者の顔面と接触するものであった。
【００６２】
（比較例３）
帯電不織布と非帯電不織布を一体化することなく重ね合わせ、超音波融着により、マスク本体部の外周部分と接触可能な形状となるように、帯電不織布と非帯電不織布を接合一体化した。
次いで、前記接合一体化した部分の内周側を打ち抜くことで、開口と外周との最短距離が１０ｍｍであり、図１に図示した略環帯形状の通気性接顔体を調製した。
このようにして調製した略環帯形状の通気性接顔体を用いたこと以外は、実施例１と同様にして、マスクを調製した。
なお、このようにして調製したマスクは、マスク着用中に非帯電不織布が着用者の顔面と接触するものであった。
【００６３】
以上のようにして得られた、実施例および比較例のマスクを、次の試験に供することで評価した。
【００６４】
（マスク着用中の官能試験）
実施例および比較例で調製したマスクを、被験者に着用させた。そして、マスクを着用したまま披見者の呼吸を続けさせ、マスク着用当初に感じた蒸れによる不快感の有無、および、マスク着用の１時間後に感じた蒸れによる不快感の有無を評価した。
そして、その評価結果を表１にまとめた。
【００６５】
【表１】
2015073874.tif 000003
○：蒸れによる不快感を感じなかった。
△：蒸れによる不快感を感じなかったが、やや暑苦しさを感じた。
×：蒸れによる不快感を感じた。
【００６６】
実施例のマスクと比較例のマスクを比較した結果から、本発明のマスクは着用中に蒸れによる不快感を感じ難いマスクであることが判明した。
【産業上の利用可能性】
【００６７】
本発明に係るマスクは、着用中に蒸れによる不快感を感じ難いマスクである。
【符号の説明】
【００６８】
１０・・・マスク
１１・・・マスク本体部
１２・・・通気性接顔体
１３・・・通気性接顔体の外周部分
１４・・・開口
１６・・・マスクヒモ
【図１】
2015073874.tif 000004